(57)【特許請求の範囲】
【請求項１】
鉱物繊維用のサイズ剤組成物であって、
・フェノール−ホルムアルデヒド縮合物およびフェノールホルムアルデヒド−アミン縮合物を含んでなり、且つ尿素−ホルムアルデヒド縮合物を含まない液体フェノール樹脂組成物であって、当該液体の総重量に対して表わされる０．１％以下の遊離ホルムアルデヒド含量および７未満のｐＨを有する液体フェノール樹脂と、
・コーンスターチから得られたデキストリンおよびダイズ蛋白質水解物からなる群から選択される増量剤とを含有する組成物。
【請求項２】
液体の総重量に対して表わされる遊離フェノール含有量が０．５％以下であることを特徴とする請求項１に記載の組成物。
【請求項３】
液体の総重量に対して表わされる遊離フェノール含有量が０．４％以下であることを特徴とする請求項２に記載の組成物。
【請求項４】
前記アミンが、アルカノールアミンまたは環状アミンであることを特徴とする請求項１ないし３の何れか１項に記載の組成物。
【請求項５】
前記アミンが、モノエタノールアミンまたはジエタノールアミンであることを特徴とする請求項４に記載の組成物。
【請求項６】
前記樹脂は、遊離ホルムアルデヒド含有量が０．１％以下であり、遊離フェノール含有量が０．４％以下であり、２０℃での希釈性が１０００％以上であることを特徴とする請求項１ないし５の何れか１項に記載の組成物。
【請求項７】
前記樹脂は、２０℃での希釈性が２０００％以上であることを特徴とする請求項６に記載の組成物。
【請求項８】
前記増量剤を構成するリグニン誘導体がリグノスルホン酸塩であり、また前記植物性の蛋白質がダイズ蛋白質であることを特徴とする請求項１ないし７の何れか１項に記載の組成物。
【請求項９】
前記リグニンスルホン酸塩が、リグノスルホン酸アンモニウム（ＡＬＳ）またはリグノスルホン酸ナトリウムであることを特徴とする請求項８に記載の組成物。
【請求項１０】
前記炭水化物が、単糖類、少糖類、加工または未加工の澱粉、セルロース、ガム、および多糖類から選択されることを特徴とする請求項１ないし９の何れか１項に記載の組成物。。
【請求項１１】
前記単糖類が、エリトロース、トレオース、リボース、アラビノース、キシロース、リキソース、グルコース、アロース、アルトロース、マンノース、グロース、イドース、ガラクトース、タロース、プシコース、フルクトース、ソルボースおよびタガトースからなる群から選択されることを特徴とする請求項１０に記載の組成物。
【請求項１２】
前記少糖類が、ラクトース、マルトース、スクロース、セロビオース、トレハロース、ラフィノース、ゲンチアノース、メリビオースおよびスタキオースからなる群から選択されることを特徴とする請求項１０に記載の組成物。
【請求項１３】
前記ガムが、グアーガムおよびキサンタンガムからなる群から選択されることを特徴とする請求項１０に記載の組成物。
【請求項１４】
前記多糖類が、アルギナートおよびペクチンからなる群から選択されることを特徴とする請求項１０に記載の組成物。
【請求項１５】
更に、１００乾燥重量部の樹脂および尿素によって構成される混合物当たり、０ないし４０部の尿素を含むことを特徴とする請求項１ないし１４の何れか１項に記載の組成物。
【請求項１６】
増量剤の含有量は、１００乾燥重量部の液体樹脂当たり０．１ないし４０部で変化することを特徴とする請求項１ないし１５の何れか１項に記載の組成物。
【請求項１７】
増量剤の含有量は、１００乾燥重量部の液体樹脂当たり２０部以下であることを特徴とする請求項１６に記載の組成物。
【請求項１８】
増量剤の含有量は、１００乾燥重量部の液体樹脂当たり３ないし２０部であることを特徴とする請求項１７に記載の組成物。
【請求項１９】
増量剤の含有量は、１００乾燥重量部の液体樹脂当たり１５部以下であることを特徴とする請求項１８に記載の組成物。
【請求項２０】
１００乾燥重量部の液体樹脂当たり、以下の添加剤を更に含むことを特徴とする請求項１ないし１９の何れか１項に記載の組成物：
−０ないし１０部の重縮合触媒；
−０ないし２部のシラン；
−０ないし２０部のオイル；および
−０ないし２０部未満のアンモニア水溶液（２０重量％溶液）。
【請求項２１】
前記触媒が硫酸アンモニウムであることを特徴とする請求項２０に記載の組成物。
【請求項２２】
前記触媒の量が７部未満であることを特徴とする請求項２０に記載の組成物。
【請求項２３】
前記シランがアミノシランであることを特徴とする請求項２０に記載の組成物。
【請求項２４】
前記オイルの量が６ないし１５部であることを特徴とする請求項２０に記載の組成物。
【請求項２５】
前記アンモニア水溶液の量が１２部未満であることを特徴とする請求項２０に記載の組成物。
【請求項２６】
請求項１ないし２５の何れか１項に記載されたサイズ剤組成物によってサイジングされた鉱物繊維を含むインシュレーション製品。
【請求項２７】
断熱および／防音製品であることを特徴とする、請求項２６に記載のインシュレーション製品。
【請求項２８】
前記鉱物繊維がガラス繊維または岩石繊維であることを特徴とする請求項２６または２７に記載の製品。
【請求項２９】
請求項１ないし２５の何れか１項に記載のサイズ剤組成物の使用であって、鉱物繊維をベースとしたインシュレーティング製品の製造のための使用。
【請求項３０】
前記鉱物繊維が、ガラス繊維または岩石繊維であることを特徴とする請求項２９に記載の使用。
【発明の詳細な説明】
【発明の概要】
【０００１】
本発明は、遊離ホルムアルデヒドの含有量が低い、鉱物繊維、特にガラス繊維または岩石繊維用のサイズ剤組成物に関する。このサイズ剤組成物は、フェノール、ホルムアルデヒドおよびアミンを塩基性触媒の存在下で縮合させることによって得られる樹脂と、増量剤とを含む。
【０００２】
また、本発明は、前記サイズ剤組成物によって処理された鉱物繊維をベースとするインシュレーティング製品に関する。
【０００３】
鉱物繊維をベースとするインシュレーティング製品は、様々なプロセスによって、たとえば内部または外部遠心繊維化という公知の技術を使用して得られる繊維から形成され得る。
【０００４】
内部遠心は、溶融材料（一般的には、ガラスまたは岩石）を多数の小さな穴を持つスピナーに導入し、この材料が遠心力の作用でスピナーの周壁に対して放出されてそこからフィラメントの形態で抜けることにある。スピナーを離れると、フィラメントは細くなり高速高温のガス流によって同伴されて受入部材に達し繊維のウェブを形成する。
【０００５】
外部遠心に関しては、これは、ローターとして知られている回転部材の外周面上に溶融材料を注ぎ、そこから遠心力の作用で溶融材料を放出することにある。ガス流によって細くする手段および受入部材に集める手段も設けられている。
【０００６】
繊維をいっしょに集めて凝集したウェブを与えるために、スピナーから離れると、繊維は熱硬化性樹脂を含むサイズ剤組成物でスプレーされる。サイズ剤で被覆された繊維のウェブは（一般的に１００℃を超える温度で）熱処理を受け、樹脂を重縮合させ、こうして特有の性質、特に寸法安定性、引張強さ、圧縮後の厚さ回復性および一様な色を有する断熱および／または防音製品を得るようにする。
【０００７】
サイズ剤組成物は、通常、繊維上にスプレーされる。一般的に、サイズ剤組成物は、通例は水溶液の形態をとる樹脂と、尿素、シラン、鉱油、アンモニア水溶液および重縮合触媒のような添加剤と、水とを含む。
【０００８】
サイズ剤組成物の性質は樹脂の特性に大きく依存する。応用の論点から、サイズ剤組成物が優れたスプレー性を有し繊維の表面上に堆積することができ、それらを効率的に結合することが必要である。スプレー性は、大量の水で希釈され長期にわたって安定なままであり得るという樹脂が持っている能力に直接関連する。
【０００９】
希釈可能性は「希釈性」によって特徴付けられ、これは、所定の温度で永久的な曇りが現れる前に単位体積の樹脂水溶液に加えることができる脱イオン水の体積と定義される。一般的に、樹脂は、２０℃でのその希釈性が１０００％以上である場合に、サイズ剤として使用できるとみなされる。
【００１０】
サイズ剤組成物は一般的に使用時に樹脂と上述した添加剤とを混合することによって調製される。サイズ剤組成物に使用される前の所定時間、特に約１２ないし１８℃の温度で少なくとも８日間、樹脂が安定のままであること、およびこの期間の終わりに、２０℃で、その希釈性が１０００％以上、好ましくは２０００％以上（無限希釈性）であることが重要である。
【００１１】
更に、サイズ剤組成物は厳しい規制を受け、このことは、樹脂が含有する（およびサイジング作業の間にまたは引き続きインシュレーティング製品の硬化の間に生成する）、人体の健康または環境に対して有害であるとみなされる化合物ができるだけ少なくなければならないことを意味する。
【００１２】
サイズ剤組成物に最も普通に使用される熱硬化性樹脂はレゾール群に属するフェノール樹脂である。上述した熱条件下でのそれらの優れた架橋性に加え、これらの樹脂は水に非常に可溶であり、鉱物繊維、特にガラス繊維に対する良好な親和性を有し、比較的安価である。
【００１３】
これらの樹脂は、塩基性触媒の存在中で、ホルムアルデヒド／フェノールのモル比を一般的に１よりも大きくしてフェノールとホルムアルデヒドとの間の反応を促進させ樹脂中の残留フェノール含有量を低減させるようにして、フェノールとホルムアルデヒドとの重縮合によって得られる。
【００１４】
残留するホルムアルデヒドの量を低減させるために、十分な量の尿素を樹脂に添加し、この尿素を遊離ホルムアルデヒドと反応させ、尿素−ホルムアルデヒド縮合物を生成させることが知られている（EP 0 148 050 A1を参照のこと）。得られた樹脂は、フェノール−ホルムアルデヒド縮合物および尿素−ホルムアルデヒド縮合物を含み、液体の総重量に対して表される遊離ホルムアルデヒドおよび遊離フェノールの含有量がそれぞれ３％以下および０．５％以下であり、水希釈性が少なくとも１０００％である。
【００１５】
残留フェノールの量は許容できるが、しかし残留ホルムアルデヒドの量が高すぎて現在の規制の制限を満たさない。
【００１６】
更に、この樹脂は、この樹脂が架橋して繊維を効果的に結合して最終的なインシュレーティング製品にするために、サイジングされた繊維が受ける熱処理の条件下で安定でない。オーブン内で通常使用される温度、一般的には１００℃より高い温度では、尿素−ホルムアルデヒド縮合物は劣化してホルムアルデヒドを放出し、このことは大気中への望ましくないガスの放出を増加させる。また、ホルムアルデヒドは、最終製品から、その断熱材および／または防音材としての使用中に、気候サイクルに関連した温度変化および更には湿度変化の影響を受けて放出される場合もある。
【００１７】
EP 0 480 778 A1は、尿素の一部をアミンと置換することを提案しており、このアミンはMannich反応を経て遊離フェノールおよび遊離ホルムアルデヒドと反応して熱安定性が向上した縮合生成物を生成する。この樹脂の遊離フェノールおよび遊離ホルムアルデヒドの含有量は、それぞれ、０．２０％以下および３％以下である。
【００１８】
本発明の目的は、鉱物繊維にスプレーすることのできるサイズ剤組成物であって、遊離ホルムアルデヒドの含有量の低い液体フェノール樹脂と増量剤とを含むサイズ剤組成物を提供することにある。
【００１９】
用語「増量剤」は、ここでは水性サイズ剤組成物に可溶なまたは分散可能な有機フィラーを意味すると理解される、すなわちこれは分配され得るかまたは分散液もしくはエマルジョンの形態にある。
【００２０】
本発明の１つの主題は、より一般的には、遊離ホルムアルデヒドの含有量の低い液体フェノール樹脂と増量剤とを含む樹脂組成物にある。この樹脂組成物は、特に、上述したサイズ剤組成物の構成に組み込まれることを目的としている。
【００２１】
本発明の他の主題は、上述したサイズ剤組成物によってサイジングされた鉱物繊維から得られる断熱および／または防音製品に関する。
【００２２】
本発明に係るサイズ剤組成物の構成に組み込まれる液体樹脂は、液体の総重量に対して表される遊離ホルムアルデヒド含有量が、０．１％以下、好ましくは０．０５％以下である。
【００２３】
液体の総重量に対して表されるこの樹脂の遊離フェノール含有量は、０．５％以下、好ましくは０．４％以下である。
【００２４】
有利には、樹脂は、フェノール−ホルムアルデヒド（Ｐ−Ｆ）およびフェノール−ホルムアルデヒド−アミン（Ｐ−Ｆ−Ａ）の縮合物を主に含有する液体樹脂である。ここで、縮合物のうちＰで示される「フェノール」部分は、（ｉ）フェノール、または（ｉｉ）少なくとも１つの官能基で置換された（たとえば、ハロ−、ニトロ−、アルキル−）フェノール、または（ｉｉｉ）長鎖分子を有する、任意に置換されたフェノール基、または（ｉｖ）上述した化合物（ｉ）、（ｉｉ）、（ｉｉｉ）の混合物で構成され得ることが理解される。
【００２５】
この樹脂は、２０℃で測定される希釈性が少なくとも１０００％に等しく、好ましくは１２００％以上であり、有利には１４００％以上である。
【００２６】
この樹脂は、温度の影響下で劣化する傾向が知られている尿素−ホルムアルデヒド（Ｕ−Ｆ）縮合物を含んでいないため、熱的に安定である。Ｐ−Ｆ−Ａ縮合物に関しては、これらは、上述した条件下で安定であり、とりわけそれらは、特に最終インシュレーティング製品のエージングの間に、ホルムアルデヒドをほとんど発生させない。
【００２７】
上で定義した樹脂は、先に定義をしたフェノール、好ましくはフェノールとホルムアルデヒドとを、塩基性触媒の存在下で、１よりも大きなホルムアルデヒド／フェノールのモル比で反応させること、反応混合物を冷却すること、および前記冷却中に、Mannich反応により遊離ホルムアルデヒドおよび遊離フェノールと反応するアミンを前記反応混合物に導入することにあるプロセスによって得られる。
【００２８】
アミンが導入されたらすぐに冷却は中断され、反応混合物は、１０ないし１２０分の間で変化する時間にわたって導入温度に維持され、冷却後、樹脂のｐＨが７未満となるのに十分な量の酸が添加される。
【００２９】
好ましくは、フェノールおよびホルムアルデヒドを、フェノール転化度が９３％以上となるように、２ないし４の間、または有利には３以下のホルムアルデヒド／フェノールモル比で反応させ、反応混合物の冷却を開始する。この冷却は、水でまだ希釈することのできる樹脂（希釈性が１０００％よりも大きい）に対応する縮合の段階で行われる。
【００３０】
表現「フェノール転化度」は、ホルムアルデヒドとの縮合反応に関与したフェノールの、出発フェノール含有量に対する割合を意味すると理解される。
【００３１】
アミンは、フェノールとホルムアルデヒドとの間の反応が発熱性であるため、冷却中に徐々に添加され、アミンの添加の際の温度は、樹脂の希釈性が少なくとも１０００％に等しいままであることを確実にするように対策を採用しながら、上述した時間にわたって維持される。
【００３２】
アミンは、ホルムアルデヒドおよびフェノールと反応してMannich塩基を生成することのできるアミンから選択される。例としては、アルカノールアミン、特にモノエタノールアミンおよびジエタノールアミン、ならびに環状アミン、特にピペリジン、ピペラジン、およびモルフォリンが言及できる。モノエタノールアミンおよびジエタノールアミンが好ましい。
【００３３】
アミンは、５０ないし６５℃の間で変わり得る温度、好ましくは約６０℃の温度で、冷却の開始からすぐに導入される。
【００３４】
温度が維持されている間の段階は、アミンを、反応媒体に存在するほとんど全てのホルムアルデヒドと反応させ、結果として、最終的な樹脂における遊離ホルムアルデヒド含有量を０．１％以下の値まで低下させる。
【００３５】
混合物を上述した温度に維持することによって、樹脂中の遊離フェノール含有量を、特に、後者が３未満のホルムアルデヒド／フェノールのモル比で得られた場合に低減させることも可能である。したがって、樹脂中の遊離フェノール含有量は０．５％以下である。
【００３６】
樹脂の調製は、３つの段階：加熱段階；第１温度保持；および冷却段階を含む温度サイクル下で行われる。
【００３７】
第１段階では、ホルムアルデヒドおよびフェノールを、６０ないし７５℃の間にある温度、好ましくは約７０℃まで徐々に加熱しながら、塩基性触媒の存在下で反応させる。ホルムアルデヒド／フェノールのモル比は１より大きく、好ましくは２から４まで変化し、有利には３以下である。
【００３８】
触媒は、当業者に知られている触媒、たとえばトリエチルアミン、石灰（ＣａＯ）およびアルカリまたはアルカリ土類金属水酸化物、たとえば水酸化ナトリウム、水酸化カリウム、水酸化カルシウムまたは水酸化バリウムから選択されてもよい。水酸化ナトリウムが好ましい。
【００３９】
触媒の量は、フェノールの初期重量に対して、２ないし１５重量％、好ましくは５ないし９重量％、有利には６ないし８重量％の間で変化する。
【００４０】
第２段階では、反応混合物を加熱した後（第１段階の終わり）にこの反応混合物が達する温度が、フェノール転化度が少なくとも９３％に等しくなるまで維持される。
【００４１】
第３段階は冷却段階であり、この間にアミンを反応混合物に導入して、残留したホルムアルデヒドおよび残留したフェノールとの反応を開始させ、こうしてＰ−Ｆ−Ａ縮合物を生成する。
【００４２】
アミンの添加は、上で示したようにこの反応の発熱性のために徐々に行われ、たとえば、アミンの総量の１ないし５重量％、好ましくは２ないし４重量％／分の速度で行われ得る。
【００４３】
アミン、特にアルカノールアミンの量は、初期のフェノールのモルあたり、０．２ないし０．７ｍｏｌ、好ましくは０．２５ないし０．５ｍｏｌのアミンの量で添加される。
【００４４】
アミン添加の所要時間は、１０ないし１２０分、好ましくは２０ないし１００分、有利には２５ないし５０分の間で変化し得る。
【００４５】
好ましくは、アミンの添加は、５０ないし６５℃の間、有利には約６０℃の温度で行われる。
【００４６】
アミンを添加した後、導入の最後での温度を１０ないし１２０分間、好ましくは少なくとも１５分間維持することによって温度保持を行い、ホルムアルデヒドおよびフェノールとアミンとの反応をより進んだ段階まで継続させて遊離ホルムアルデヒドおよび遊離フェノールの量を更に低減させるが、２０℃で測定する樹脂の希釈性を少なくとも１０００％に維持しなければならない。
【００４７】
Ｐ−Ｆ−Ａ縮合物を生成した後、反応混合物を冷却してその温度が約２０ないし２５℃に達しするように、縮合反応を停止させるように反応混合物を中和させる。
【００４８】
反応混合物は、７未満のｐＨ、好ましくは６未満であり、有利には４より大きいｐＨ、更に良好には約５のｐＨが得られるまで酸を添加することによって中和される。酸は、硫酸、スルファミン酸、リン酸およびホウ酸から選択される。硫酸およびスルファミン酸が好ましい。
【００４９】
増量剤は、特に炭水化物、リグニン誘導体、特にリグノスルホン酸アンモニウム（ＡＬＳ）またはリグノスルホン酸ナトリウムなどのリグノスルホン酸塩、動物性または植物性の蛋白質、特にダイズ蛋白質およびこれらの化合物の混合物から選択される。
【００５０】
炭水化物の例としては、エリトロース、トレオース、リボース、アラビノース、キシロース、リキソース、グルコース、アロース、アルトロース、マンノース、グロース、イドース、ガラクトース、タロース、プシコース、フルクトース、ソルボースおよびタガトースなどの単糖類、ラクトース、マルトース、スクロース、セロビオース、トレハロース、ラフィノース、ゲンチアノース、メリビオースおよびスタキオースなどの少糖類、ならびに、澱粉、特にトウモロコシ、ジャガイモ、タピオカおよび小麦の澱粉（これらの澱粉は、加工されていてもよいし、加工されていなくてもよい）、セルロース、グアーガムおよびキサンタンガムなどのガム、アルギナートおよびペクチンなどの多糖類が挙げられる。
【００５１】
水溶性炭水化物が好ましい。
【００５２】
また、サイズ剤組成物は、樹脂および尿素によって構成される１００乾燥重量部の混合物当たり、０ないし４０部の尿素を含んでいてもよい。
【００５３】
これらの増量剤は、適切な場合は、工業的または農業的なプロセス、特に農業食品加工のプロセスに由来する、または他の廃品に由来する副生物をベースにしてもよい。これらの材料は、様々な経路によって、フェノール樹脂の合成で一般的に使用される化学成分に利用され得るという利点があり、本発明に係る組成物の調製の従来の原材料の製造の変動に対してより影響を受けないようにする。
【００５４】
サイズ剤組成物において、増量剤の含有量は、１００乾燥重量部の液体樹脂当たり、０．１ないし４０重量部の間で変化し、好ましくは２０部以下、たとえば３ないし２０部であり、特に１５部以下である。
【００５５】
一般的に、サイズ剤組成物は、１００乾燥重量部の、樹脂および適切な場合には尿素当たり、以下の添加剤を更に含む：
−０ないし１０部、好ましくは７部未満の重縮合触媒、たとえば硫酸アンモニウム；
−０ないし２部のシラン、特にアミノシラン；
−０ないし２０部、好ましくは６ないし１５部のオイル；および
−０ないし２０部、好ましくは１２部未満のアンモニア水溶液（２０重量％溶液）。
【００５６】
添加剤の役割は知られており、手短にここで述べる：尿素は、サイズ剤組成物のゲル化時間を調節して、あらゆるプレゲル問題を防ぐことを可能にする；硫酸アンモニウムは、サイズ剤組成物が繊維に対してスプレーされた後に、（ホットオーブンにおける）重縮合触媒として役立つ；シランは、繊維と樹脂との間のカップリングのためのカップリング剤であり、アンチエージング剤としても働く；オイルは、疎水性の防塵剤である；アンモニア水溶液は、冷たいときに、重縮合抑制剤として働く。
【００５７】
以下の例は、本発明を説明するものであるが、これを限定しない。
【００５８】
例１
頂部にコンデンサがあり、攪拌システムを備えた２リットルのリアクタに、３７８ｇのフェノール（４ｍｏｌ）、および３７％の水溶液として８０９ｇのホルムアルデヒド（１０ｍｏｌ）を導入し（２．５に等しいホルムアルデヒド／フェノールのモル比）、混合物を、攪拌しながら４５℃に加熱した。
【００５９】
５０％の水溶液としての５２．７ｇの水酸化ナトリウム（すなわち、フェノールに対して７重量％）を、３０分間にわたって規則的に添加し、その後温度を３０分かけて７０℃へと徐々に上げ、この温度を８０分間にわたって維持し、それにより９３％に等しいフェノール転化度に達した。
【００６０】
次に、温度を３０分かけて６０℃まで下げ、同時に７５．３ｇのモノエタノールアミン（１．２ｍｏｌ）を規則的なしかたで反応混合物に導入した。温度を１５分間にわたって６０℃に維持し、混合物を３０分かけて約２５℃に冷却し、１５％の溶液としてのスルファミン酸を６０分かけてｐＨが５．０に等しくなるまで添加した。
【００６１】
得られた樹脂は透明な水溶液組成物の外観を有していた：それは、遊離ホルムアルデヒド含有量が０．０５％に等しく、遊離フェノール含有量が０．２％に等しく（これらの含有量は液体の総重量に対して表される）、希釈性が２０００％を上回っていた。
【００６２】
液体樹脂の固形物含有量を、水で５０重量％に調節し、尿素（８０乾燥重量部の液体樹脂当り２０重量部）を添加した。
【００６３】
１００乾燥重量部の、樹脂および尿素からなる上述した混合物と、７重量部のモラセスと、３部の硫酸アンモニウムと、１部のシラン（OSIから販売されているSilquest（登録商標） A-1100）と、８部の鉱油とを混合することによってサイズ剤組成物を調製した。
【００６４】
このサイズ剤組成物を、ミネラルウールをベースとしたインシュレーティング製品を製造するのに使用した。通常どおり、このサイズ剤組成物を、繊維化デバイスの出口において、繊維の重量に対してサイズ剤が４．５乾燥重量％となる量で、ガラス繊維に対してスプレーした。サイジングされた繊維をベルトコンベア上に集め、これらはグラスウールブランケットを生成し、次に製品の中央で２００℃の最低温度が得られるようにオーブン中でこれを熱処理した。
【００６５】
最終的なインシュレーティング製品は、見かけ厚さが２００ｍｍであり、見かけ密度が１１ｋｇ／ｍ3であった。これは、引張強さ、厚さ回復性および吸水容量の点で、増量剤を含有していない対照のサイズ剤組成物を用いて同様の条件の下に作製した製品のものと同じ機械的性質を有していた。
【００６６】
例２
例１の条件下で液体樹脂を調製した。
【００６７】
８０乾燥重量部の液体樹脂と２０重量部の尿素とを含有する混合物を調製した。
【００６８】
１００部（乾燥重量部）の、樹脂および尿素からなる上述した混合物と、５重量部の、コーンスターチから得られたデキストリンと、３部の硫酸アンモニウムと、０．７５部のシラン（OSIから販売されているSilquest（登録商標） A-1100）と、９．５部の鉱油とを混合することによって、サイズ剤組成物を調製した。
【００６９】
コーンスターチから得られたデキストリンは、重量平均分子量が３５１０に等しく、デキストロース当量（ＤＥ）が３０に等しいか（Roquette Freiresから販売されているRoclys（登録商標） C30725；例２ａ）、または重量平均分子量が１８５０に等しく、デキストロース当量（ＤＥ）が３０に等しかった（Roquette Freiresから販売されているTackidex（登録商標） 30L75；例２ｂ）。
【００７０】
通常通り、デキストロース当量ＤＥは、以下の式によって定義される：
【数１】
0005562937.tif 000002
【００７１】
このサイズ剤組成物を例１の条件下で使用し、見かけ厚さが８０ｍｍであり、見かけ密度が１１ｋｇ／ｍ3であるミネラルウールをベースとしたインシュレーティング製品を製造した。
【００７２】
また、サイズ剤組成物が増量剤を含有していないインシュレーティング製品（参照）も、同様の条件下で製造した。
【００７３】
以下のパラメータを、得られたインシュレーティング製品に関して測定した：
−５／１に等しい圧縮比（見かけ厚さの圧縮下の厚さに対する比として定義される）による圧縮下で２４時間後の厚さ回復性。この厚さ回復性は、測定された厚さの見かけ厚さに対する比であり、％で表される；これは製品の優れた寸法挙動を評価することを可能にする；および
−スタンピングによってインシュレーティング製品から切り取った試料に関するASTM C 686-71T規格に従った引張強さ。試料は、トーラス形状をしており、長さが１２２ｍｍ、幅が４６ｍｍであり、外縁での切片の曲率半径が３８ｍｍに等しく、内縁での切片の曲率半径が１２．５ｍｍに等しかった。
【００７４】
試料を、試験機の２つの円筒状マンドレルの間に置いた。マンドレルの一方は可動であり、一定の速度で動く。試料の破断荷重Ｆ（単位：重量グラム、ｇＦ）を測定し、破断荷重Ｆの試料の質量に対する比（ｇＦ／ｇで表される）から引張強さを算出した。
【００７５】
引張強さを、作製後（Ｔｓ  ｆａｂ．）、および１０５℃の温度のオートクレーブ中で１００％の相対湿度下１５分間にわたって加速エージングした後（ＴＳ１５）に測定した。
【００７６】
測定結果を表１にまとめる。
【００７７】
例３
サイズ剤組成物を例２の条件下で調製したが、コーンスターチから得られたデキストリンをダイズ蛋白質水解物（Herculesから販売されているSoyad（登録商標） 12UT）で置換するように変更した。
【００７８】
このサイズ剤組成物を使用して、例２と同じ条件下、ミネラルウールをベースとしたインシュレーティング製品を作製した。
【００７９】
厚さ回復性および引張強さの測定結果を表１に示す。
【表１】
0005562937.tif 000003
【００８０】
例２および例３における増量剤の存在は、製品の引張強さを改善し、増量剤を含まない参照製品に匹敵する厚さ回復性を保持することを可能にする。